(57)【要約】  本発明は、無定形ポリ−α−オレフィンおよび／または変性された無定形ポリ−α−オレフィンを基礎とするホットメルト接着剤での人工芝素材の裏面固定化、該人工芝素材の製造法ならびに人工芝素材を裏面固定化するための、無定形ポリ−α−オレフィンおよび／または変性された無定形ポリ−α−オレフィンを基礎とするホットメルト接着剤の使用に関する。【特許請求の範囲】
【請求項１】
人工芝素材において、この人工芝素材が裏面固定化のために無定形ポリ−α−オレフィンおよび／または変性された無定形ポリ−α−オレフィンを基礎とするホットメルト接着剤を含有することを特徴とする、人工芝素材。
【請求項２】
人工芝素材において、十分に無定形のポリ−α−オレフィンおよび／または変性された無定形ポリ−α−オレフィン２０〜１００質量％を含有するホットメルト接着剤が溶融液として平面状に、１００〜２０００ｇ／ｃｍ2の塗布質量が生じるように人工芝素材の裏面上に塗布されており、この場合被覆材料の溶融粘度は、１９０℃で３００ｍＰａｓ〜３００００ｍＰａｓの範囲内にあることを特徴とする、人工芝素材。
【請求項３】
ホットメルト接着剤が次の組成：
ａ）少なくとも１つの十分に無定形のポリ−α−オレフィン０〜１００質量％、
ｂ）少なくとも１つの変性された無定形ポリ−α−オレフィン０〜１００質量％、
ｃ）少なくとも１つの樹脂０〜４０質量％、
ｄ）少なくとも１つの変性された結晶性ポリプロピレン０〜２０質量％、
ｅ）少なくとも１つの結晶性ポリオレフィン０〜２０質量％、
ｆ）充填剤または顔料０〜８０質量％、
ｇ）少なくとも１つの難燃剤０〜２０質量％ならびに
ｈ）少なくとも１つのワックス０〜２０質量％を有する、請求項１または２記載の人工芝素材。
【請求項４】
十分に無定形のポリ−α−オレフィンａ）が
エテン０〜２０質量％、
プロペン０〜１００質量％ならびに
４〜２０個の炭素原子を有する線状および／または分枝鎖状のα−オレフィンモノマー０〜１００質量％のモノマー組成を有する、請求項１から３までのいずれか１項に記載の人工芝素材。
【請求項５】
十分に無定形のポリ−α−オレフィンａ）がアタクチックポリプロピレン（ＡＰＰ）、アタクチックポリ−１−ブテン、プロペン−エテン−コポリマー、プロペン−１−ブテン−コポリマー、１−ブテン−エテン−コポリマーおよびプロペン−１−ブテン−エテン−ターポリマーの群から選択されている、請求項１から４までのいずれか１項に記載の人工芝素材。
【請求項６】
十分に無定形のポリ−α−オレフィンａ）が７０〜１６５℃の軟化点、２０００〜２０００００ｍＰａｓの１９０℃での溶融粘度、０．９０ｇ／ｃｍ3未満の密度および３〜５０  ０．１ｍｍの針入度を有する、請求項１から５までのいずれか１項に記載の人工芝素材。
【請求項７】
ホットメルト接着剤が十分に無定形のポリ−α−オレフィンａ）を５〜１００質量％含有する、請求項１から６までのいずれか１項に記載の人工芝素材。
【請求項８】
ホットメルト接着剤が変性された無定形ポリ−α−オレフィンｂ）として無水マレイン酸官能価および／またはシラン官能価を有するものを含有する、請求項１から７までのいずれか１項に記載の人工芝素材。
【請求項９】
ホットメルト接着剤が変性された無定形ポリ−α−オレフィンｂ）を５〜１００質量％含有する、請求項１から８までのいずれか１項に記載の人工芝素材。
【請求項１０】
成分ｂ）として、シラン変性されたポリプロピレン、シラン変性されたポリ−１−ブテン、シラン変性されたプロペン−エテン−コポリマー、シラン変性されたプロペン−１−ブテン−コポリマー、シラン変性された１−ブテン−エテン−コポリマー、シラン変性されたプロペン−１−ブテン−エテン−ターポリマーおよび／またはＭＳＡ（無水マレイン酸）で変性されたプロペン−エテン−コポリマー、ＭＳＡ変性されたポリプロピレン、ＭＳＡ変性されたプロペン−１−ブテン−コポリマー、ＭＳＡ変性された１−ブテン−エテン−コポリマーおよび／またはＭＳＡ変性されたプロペン−１−ブテン−エテン−ターポリマーが含有されている、請求項１から９までのいずれか１項に記載の人工芝素材。
【請求項１１】
樹脂ｃ）として、天然または合成のテルペン樹脂、変性されたテルペン樹脂、コロホニウム樹脂、クマロン−インデン樹脂、脂肪族、脂肪族−芳香族または芳香族の変性された炭化水素樹脂、液状樹脂、水素化環状炭化水素樹脂またはエステル樹脂、例えば完全または部分的に水素化されたコロホニウムグリセリンエステル樹脂および／またはコロホニウム樹脂の水素化されたペンタエリトリットエステルが含有されている、請求項１から１０までのいずれか１項に記載の人工芝素材。
【請求項１２】
ホットメルト接着剤が樹脂ｃ）０．１〜３５質量％を含有する、請求項１から１１までのいずれか１項に記載の人工芝素材。
【請求項１３】
ホットメルト接着剤が変性された結晶性ポリプロピレンｄ）１〜１５質量％を含有する、請求項１から１２までのいずれか１項に記載の人工芝素材。
【請求項１４】
成分ｄ）として無水マレイン酸または（メタ）アクリル酸で変性された結晶性ポリプロピレンが含有されている、請求項１から１３までのいずれか１項に記載の人工芝素材。
【請求項１５】
ホットメルト接着剤が結晶性ポリオレフィンｅ）１〜１５質量％を含有する、請求項１から１４までのいずれか１項に記載の人工芝素材。
【請求項１６】
成分ｅ）としてアイソタクチックポリプロピレン、アイソタクチックポリ−１−ブテン、プロペン−１−ブテンコポリマー、エテン−プロペン−ランダムコポリマーおよび／またはエテン−プロペンブロックコポリマーが含有されている、請求項１から１５までのいずれか１項に記載の人工芝素材。
【請求項１７】
ホットメルト接着剤が成分ｆ）０．０５〜７０質量％を含有する、請求項１から１６までのいずれか１項に記載の人工芝素材。
【請求項１８】
成分ｆ）としてカーボンブラック、炭酸カルシウム、硫酸バリウム、酸化アルミニウム、水酸化アルミニウムまたは水酸化マグネシウム、黒鉛、無機または有機有色顔料および／または白色顔料が含有されている、請求項１から１７までのいずれか１項に記載の人工芝素材。
【請求項１９】
ホットメルト接着剤が成分ｇ）０．０５〜１０質量％を含有する、請求項１から１８までのいずれか１項に記載の人工芝素材。
【請求項２０】
ホットメルト接着剤がワックスｈ）０．１〜１５質量％を含有する、請求項１から１９までのいずれか１項に記載の人工芝素材。
【請求項２１】
成分ｈ）としてフィッシャー−トロプシュワックスまたはポリエチレンパラフィンが含有されている、請求項１から２０までのいずれか１項に記載の人工芝素材。
【請求項２２】
人工芝素材を裏面固定化する方法において、無定形ポリ−α−オレフィンおよび／または変性された無定形ポリ−α−オレフィンを基礎とするホットメルト接着剤を使用することを特徴とする、人工芝素材を裏面固定化する方法。
【請求項２３】
十分に無定形のポリ−α−オレフィンおよび／または変性された無定形ポリ−α−オレフィン２０〜１００質量％を含有するホットメルト接着剤を溶融液として平面状に、１００〜２０００ｇ／ｃｍ2の塗布質量が生じるように人工芝素材の裏面上に塗布し、この場合被覆材料の溶融粘度は、１９０℃で３００ｍＰａｓ〜３００００ｍＰａｓの範囲内にある、請求項２２記載の方法。
【請求項２４】
請求項２から２１までのいずれか１項に記載のホットメルト接着剤を使用する、請求項２２または２３記載の方法。
【請求項２５】
人工芝素材を裏面固定化するための、無定形ポリ−α−オレフィンおよび／または変性された無定形ポリ−α−オレフィンを基礎とするホットメルト接着剤の使用。
【請求項２６】
請求項２から２１までのいずれか１項に記載のホットメルト接着剤を使用する、請求項２５記載の使用。
【発明の詳細な説明】
【技術分野】
【０００１】
本発明は、無定形ポリ−α−オレフィンおよび／または変性された無定形ポリ−α−オレフィンを基礎とするホットメルト接着剤での人工芝素材の裏面固定化、該人工芝素材の製造法、および人工芝素材を裏面固定化するための、無定形ポリ−α−オレフィンおよび／または変性された無定形ポリ−α−オレフィンを基礎とするホットメルト接着剤の使用に関する。
【０００２】
現在まで、ポリエーテルまたはポリプロピレン、しかもポリエステルまたはポリアミド、またはコポリマーからなる人工芝素材の条片糸（Baendchengarne）は、専ら種々の量の白亜で充填された、水性系、例えばＳＢＲラテックスで固定される。
【０００３】
水性系での結合の場合には、被覆後に水は、蒸発されなければならない。これは、多大なエネルギーおよび時間を費やしながら６０〜８０ｍの長さの乾燥通路中で行なわれる。
【０００４】
部分的にポールは、ポリウレタンでも固定される。高い材料費およびイソシアネートを輸送するための高度な方法は、前記系の欠点である。
【０００５】
選り分けの純粋なリサイクルは、公知技術水準の所産では不可能である。
【０００６】
従って、人工芝素材の背後からの固定を簡単な方法で生じさせ、この場合にラテックスまたはポリウレタンの使用と関連した欠点を回避させる方法を提供するという課題が課された。
【０００７】
この課題は、裏面固定化のために、無定形ポリ−α−オレフィンおよび／または変性された無定形ポリ−α−オレフィンを基礎とするホットメルト接着剤を使用することによって解決された。
【０００８】
本発明の対象は、人工芝素材が裏面固定化のために、無定形ポリ−α−オレフィンおよび／または変性された無定形ポリ−α−オレフィンを基礎とするホットメルト接着剤を含有することによって特徴付けられる人工芝素材である。
【０００９】
また、本発明の対象は、無定形ポリ−α−オレフィンおよび／または変性された無定形ポリ−α−オレフィンを基礎とするホットメルト接着剤を使用することによって特徴付けられる、人工芝素材を裏面固定化する方法である。
【００１０】
他の対象は、人工芝素材の裏面固定化のための、無定形ポリ−α−オレフィンおよび／または変性された無定形ポリ−α−オレフィンを基礎とするホットメルト接着剤の使用である。
【００１１】
本発明にとって本質的なことは、人工芝素材の起毛された条片は、ホットメルト接着剤での完全な被覆または部分的な被覆によって人工芝素材の裏面上に結合されるという処置である。
【００１２】
無定形ポリ−α−オレフィンおよび／または変性された無定形ポリ−α−オレフィンを基礎とするホットメルト接着剤の使用は、人工芝素材を裏面固定化する確立された方法と比較して顕著な利点を有する。乾燥工程をなくすことによって、長い乾燥通路の使用は、省略される。相応する被覆層は、著しくコンパクトな構造形式で形成されることができる。もはや不要な乾燥工程により、長い乾燥通路の使用および凝縮水の後処理は、省略される。好ましい投資費用と共に、このような方法の経常費は、人工芝１ｍ2当たり水４００〜６００ｇの蒸発のためよりも著しく低くなる。それというのも、ホットメルト接着剤の調製および塗布のためには、エネルギーの一部分だけが必要とされるからである。
【００１３】
好ましいのは、十分に無定形のポリ−α−オレフィンおよび／または変性された無定形ポリ−α−オレフィン２０〜１００質量％を含有するホットメルト接着剤が溶融液として平面状に、１００〜２０００ｇ／ｃｍ2の塗布質量が生じるように人工芝素材の裏面上に塗布されることによって特徴付けられる人工芝素材であり、この場合被覆材料の溶融粘度は、１９０℃で３００ｍＰａｓ〜３００００ｍＰａｓの範囲内にある。
【００１４】
ホットメルト接着剤は、一般に次の組成を有する：
ａ）少なくとも１つの十分に無定形のポリ−α−オレフィン０〜１００質量％、
ｂ）少なくとも１つの変性された無定形ポリ−α−オレフィン０〜１００質量％、
ｃ）少なくとも１つの樹脂０〜４０質量％、
ｄ）少なくとも１つの変性された結晶性ポリプロピレン０〜２０質量％、
ｅ）少なくとも１つの結晶性ポリオレフィン０〜２０質量％、
ｆ）充填剤または顔料０〜８０質量％、
ｇ）少なくとも１つの難燃剤０〜２０質量％、
ｈ）少なくとも１つのワックス０〜２０質量％。
【００１５】
ＤＩＮ  ５３０１９により回転粘度計中で測定された、１９０℃でのホットメルト接着剤の溶融粘度は、３００ｍＰａｓ〜３００００ｍＰａｓの範囲内、有利に６００ｍＰａｓ〜２００００ｍＰａｓの範囲内、特に有利に８００〜１００００ｍＰａｓの範囲内、殊に有利に１０００〜７０００ｍＰａｓの範囲内にある。ホットメルト接着剤は、平面状に、１００〜２０００ｇ／ｃｍ2、有利に２００〜１５００ｇ／ｃｍ2、特に有利に３００〜１０００ｇ／ｃｍ2の塗布量が生じるように人工芝素材の裏面上に塗布される。
【００１６】
十分に無定形のポリ−α−オレフィンａ）としては、殊に次のモノマー組成が適している：
エテン０〜２０質量％、有利に０．１〜１５質量％、
プロペン０〜１００質量％、有利に２０〜９５質量％ならびに
４〜２０個の炭素原子を有する線状および／または分枝鎖状のα−オレフィンモノマー０〜１００質量％、有利に０．１〜８０質量％、この場合１−ブテン、１−ペンテン、１−ヘキセン、１−ヘプテン、１−オクテン、１−デセン、１−ドデセンおよび１−オクタデセンは、特に好ましい（コ）モノマーである。
【００１７】
本発明による十分に無定形のポリ−α−オレフィンは、（これに制限することなく）アタクチックポリプロピレン（ＡＰＰ）、アタクチックポリ−１−ブテン、プロペン−エテン−コモノマー、プロペン−１−ブテン−コモノマー、１−ブテン−エテン−コモノマーおよびプロペン−１−ブテン−エテン−ターポリマーである。
【００１８】
１つの好ましい実施態様において、７０〜１６５℃の軟化点（ＤＩＮ  ＥＮ  １４２７による環球法）、３００〜２０００００ｍＰａｓの１９０℃での溶融粘度（ＤＩＮ  ５３０１９による）、０．９０ｇ／ｃｍ3未満の密度および３〜５０  ０．１ｍｍのＤＩＮ  ＥＮ  １４２６による針入度１００／２５／５を有する十分に無定形のポリ−α−オレフィンが使用される。相応するポリマーは、意図的に重合することによって公知技術水準により製造されてよい。
【００１９】
十分に無定形のポリ−α−オレフィンの結晶性含量は、例えばＤＳＣ法（ＤＩＮ  ５３７６５による）により溶融エンタルピーを測定することによって評価することができる。この場合、計量供給された試料は、最初に１０℃／分の加熱速度で−１００℃から＋２１０℃にまで加熱され、次に１０℃／分の速度で再び−１００℃に冷却される。こうして試料の熱的前歴が消去された後に、再び１０℃／分の速度で２１０℃に加熱され、この場合には、微結晶融点Ｔmに帰因する融点ピークの積分によって試料の溶融エンタルピーは、測定される。本発明の範囲内で十分に無定形のポリ−α−オレフィンの溶融エンタルピーは、最大で１００Ｊ／ｇ、有利に最大で６０Ｊ／ｇ、特に有利に最大で４０Ｊ／ｇである。溶融エンタルピーの下限は、１Ｊ／ｇ、有利に２Ｊ／ｇ、特に有利に４Ｊ／ｇである。
【００２０】
好ましくは、使用時にホットメルト接着剤は、十分に無定形のポリ−α−オレフィンａ）を５〜１００質量％、特に有利に２０〜９７質量％含有する。
【００２１】
変性された無定形ポリ−α−オレフィンｂ）としては、無水マレイン酸官能価および／またはシラン官能価を有するもの、殊にシラン変性されたポリプロピレン、シラン変性されたポリ−１−ブテン、シラン変性されたプロペン−エテン−コポリマー、シラン変性されたプロペン−１−ブテン−コポリマー、シラン変性された１−ブテン−エテン−コポリマー、シラン変性されたプロペン−１−ブテン−エテン−ターポリマーおよび／またはＭＳＡ（無水マレイン酸）で変性されたプロペン−エテン−コポリマー、ＭＳＡ変性されたポリプロピレン、ＭＳＡ変性されたプロペン−１−ブテン−コポリマー、ＭＳＡ変性された１−ブテン−エテン−コポリマー、ＭＳＡ変性されたプロペン−１−ブテン−エテン−ターポリマーが適している。勿論、種々のポリ−α−オレフィンと変性されたポリ−α−オレフィンとの混合物が使用されてもよい。
【００２２】
好ましくは、使用時にホットメルト接着剤は、変性された無定形ポリ−α−オレフィンｂ）を５〜１００質量％、特に有利に３０〜７０質量％含有する。
【００２３】
成分ｃ）の樹脂は、例えば天然または合成のテルペン樹脂、変性されたテルペン樹脂、コロホニウム樹脂、クマロン−インデン樹脂、脂肪族、脂肪族−芳香族または芳香族の変性された炭化水素樹脂、液状樹脂、水素化環状炭化水素樹脂またはエステル樹脂、例えば完全または部分的に水素化されたコロホニウムグリセリンエステル樹脂またはコロホニウム樹脂の水素化されたペンタエリトリットエステルである。しかし、ポリ−α−オレフィンと相容性であるかまたは部分的に相容性である別の樹脂が使用されてもよい。
【００２４】
ホットメルト接着剤は、有利に樹脂ｃ）を０．１〜３５質量％、特に有利に５〜３０質量％含有する。
【００２５】
成分ｄ）の変性された結晶性ポリプロピレンは、一般にＭＳＡ変性されたポリプロピレンである。同様に、（メタ）アクリル酸変性されたポリプロピレンが使用されてもよい。
【００２６】
好ましくは、ホットメルト接着剤は、使用時に成分ｄ）を１〜１５質量％、特に有利に２〜１０質量％含有する。
【００２７】
成分ｅ）の結晶性ポリオレフィンとしては、特にアイソタクチックポリプロピレンまたはアイソタクチックポリ−１−ブテンが適している。この場合には、ホモポリマーならびにコポリマー、例えばプロペン−１−ブテンコポリマー、エテン−プロペン−ランダムコポリマーまたはエテン−プロペンブロックコポリマーが使用されてよい。
【００２８】
好ましくは、ホットメルト接着剤は、使用時に成分ｅ）を１〜１５質量％、特に有利に２〜１０質量％含有する。
【００２９】
成分ｆ）の充填剤または顔料は、例えばカーボンブラック、炭酸カルシウム、硫酸バリウム、酸化アルミニウム、水酸化アルミニウムまたは水酸化マグネシウム（これは、同時に難燃剤として作用することもできる）、黒鉛、無機または有機有色顔料または白色顔料であることができる。
【００３０】
この場合、好ましくは、使用時に０．０５〜７０質量％、特に有利に１〜６０質量％が使用される。
【００３１】
成分ｇ）の難燃剤としては、ポリオレフィン成形材料に常用の全ての難燃剤を使用することができる。殊に、臭素化されたかまたは燐含有の難燃剤がこれに該当する。被覆材料は、使用時に有利に難燃剤０．０５〜１０質量％を含有する。
【００３２】
ワックスｈ）としては、常用の全てのポリエチレンワックスまたはポリプロピレンワックス、例えばフィッシャー−トロプシュワックスまたはポリエチレンワックス、但し、例えばこのポリエチレンワックスは、エチレンを重合することによって取得されるかまたは高分子量のポリエチレンを分解することによって取得されるものとし、十分に精製されたパラフィン（Tafelparaffine）または微結晶性石油パラフィンを使用することができる。被覆材料は、有利に使用時にワックスを有利に０．１〜１５質量％、特に有利に２〜１２質量％含有する。
【００３３】
特殊な使用技術的要件を満たすべき場合には、なお全体的に最大３０質量％の別の添加剤、例えばエチレン−ビニルアセテートコポリマー、ポリイソブテン、ゴム（ＥＰＭ、ＥＰＤＭ、ＳＥＢＳ）、鉱油、安定剤および／または静電防止剤を含有していてよい。
【００３４】
環球法で測定されたホットメルト接着剤の軟化点は、有利に少なくとも８０℃、特に有利に少なくとも８５℃、殊に有利に少なくとも９０℃であり、一方で、有利には、最大１６５℃、特に有利に最大１５０℃、殊に有利に最大１４０℃である。
【００３５】
ホットメルト接着剤は、人工芝素材の裏面上に、例えばナイフ塗布法、噴霧塗布法、ロール塗布法または幅広スリットノズルを用いて施こされてよい。
【００３６】
塗布温度は、被覆材料の軟化温度を上廻り、一般に１００〜１９０℃の範囲内にあり；コポリマーのと負温度は、勿論、被覆すべき人工芝の材料に左右される。ポリエチレン繊維またはポリプロピレン繊維からの人工芝素材の場合には、特に有利に１４０〜１６０℃の塗布温度で作業され、一方で、例えばＰＡ６６からなる、よりいっそう高融点の人工芝素材は、原理的に１７０℃を上廻る塗布温度を許容する。
【００３７】
必要とされる被覆質量は、殊に撚糸（Baendchengarne）の厚さに依存する。
【００３８】
望ましい場合には、作業工程で同時に裏面を固定化することができ、ならびにフリース、フェルトまたはフォーム材料を貼り合わせることができ、この場合最後のフォーム材料は、多数の異なる材料から形成されていてよい。望ましい場合には、同じ塗布系で重質の被覆材料を裏面固定化に引き続いて適用することができる。
【００３９】
純粋な種類の原料を本発明により使用されるホットメルト接着剤中に専ら使用することによって、例えばポリエチレン、ポリプロピレンまたはポリアミドからなることができる人工芝のリサイクルが明らかに簡易化される。人工芝材料としてのポリエチレンおよびポリプロピレンの場合には、純粋な種類のリサイクルが可能である。
【００４０】
ラテックス被覆と比較してエネルギーの節約と共に、本発明は、現在確立されている公知技術水準に対して経済的ならびに環境保護的で資源を大事にする、新しい可能性とみなすことができる。
【００４１】
次に、本発明を例示的に詳説する。
【００４２】
実施例
１．ホットメルト接着剤の製造
１．１ホットメルト接着剤１
１．１．ａ油加熱された攪拌釜中で次の物質を１９０℃で攪拌しながら溶融した：
８０００ｍＰａｓ／１９０℃の溶融粘度を有する、十分に無定形の、プロペン含量に富んだポリ−α−オレフィンａ）４２．５質量部（VESTOPLAST（登録商標）708；２０  ０．１ｍｍの２５℃での針入度；軟化点１０６℃）ならびに８０００ｍＰａｓ／１９０℃の溶融粘度を有する、十分に無定形の、ブテン含量に富んだポリ−α−オレフィンａ）４２．５質量部（VESTOPLAST（登録商標）508；１４  ０．１ｍｍの２５℃での針入度；軟化点８４℃）。
【００４３】
ＭＳＡ変性されたポリプロピレンｄ）５質量部［１６０ｇ／１０分間のＭＦＲ（２．１６ｋｇ、２３０℃）を有するExxelor（登録商標）PO 1015］を混入した。
【００４４】
その後に、脂肪族炭化水素樹脂１０質量部を少量ずつ供給した（EASTOTAC（登録商標）HI 30、粘度１０００ｍＰａｓ／１９０℃；軟化点１３０℃）。
【００４５】
全混合物を攪拌しながら１８０℃で１時間均一化した。
【００４６】
次の性質を有する物質が得られた：
軟化点、環球法：１４１℃  針入度１００／２５／５：１４０．１ｍｍ、１９０℃での溶融粘度８０００ｍＰａｓ。
【００４７】
１．２ホットメルト接着剤２
１．２．ａ  項目１．１．ａの記載と同様に、次の物質を不活性ガス雰囲気下で混合した：
５０００ｍＰａｓ／１９０℃の溶融粘度を有する、シラン変性された、プロペン含量に富んだポリ−α−オレフィンｂ）５０質量部（VESTOPLAST（登録商標）206；１９  ０．１ｍｍの２５℃での針入度；軟化点９８℃）、
８０００ｍＰａｓ／１９０℃の溶融粘度を有する、十分に無定形の、プロペン含量に富んだポリ−α−オレフィンａ）３０質量部（VESTOPLAST（登録商標）708；２０  ０．１ｍｍの２５℃での針入度；軟化点１０６℃）、
脂肪族炭化水素樹脂ｃ）２０質量部（ESCOREZ（登録商標）5320；粘度２０００ｍＰａｓ／１７５℃；軟化点１２５℃）。
【００４８】
次の性質を有する物質が得られた：
軟化点、環球法：９６℃、
針入度１００／２５／５：２０  ０．１ｍｍ、
１９０℃での溶融粘度４０００ｍＰａｓ。
【００４９】
２．人工芝素材の裏面固定化
試験１：
１２５０ｇ／ｃｍ2の全質量を有するポリプロピレン担体織物を有するポリプロピレン条片材料からなる起毛された人工芝素材を使用した。条片のポール（Baendchenpole）を担体織物中に固定するために、人工芝の裏面を前記ホットメルト接着剤１で被覆した。前塗被材料を、加熱されたロールに対向して作業する、１６０℃に加熱されたドクターナイフ（Messerrakel）によって帯状人工芝の裏面に施こした。この場合、ホットメルト接着剤の温度は、１６０℃であり、被覆速度は、５ｍ／分であり、塗布質量は、１０００ｇ／ｃｍ2であった。
【００５０】
裏面固定化によって、条片のポールを担体織物で固定した。いぼ状の突起の引抜強度（Noppenausreissfestigkeit）は、１日後に４ｋｇ／ポールであった。
【００５１】
試験２：
１４５０ｇ／ｃｍ2の全質量を有するポリエステル担体織物を有するポリエチレン条片材料からなる起毛された人工芝素材を使用した。条片のポール（Baendchenpole）を担体織物中に固定するために、人工芝の裏面を前記ホットメルト接着剤２で被覆した。前塗被材料を、加熱されたロールに対向して作業する、１６０℃に加熱されたドクターナイフ（Messerrakel）によって帯状人工芝の裏面に施こした。この場合、ホットメルト接着剤の温度は、１５０℃であり、被覆速度は、５ｍ／分であり、塗布質量は、６００ｇ／ｃｍ2であった。
【００５２】
条片のポールを担体織物で固定した。いぼ状の突起の引抜強度は、１日後に３．９ｋｇ／ポールおよび５日後に４．９ｋｇ／ポールであった。
【国際調査報告】
2008545909.tif 000002
2008545909.tif 000003
2008545909.tif 000004
2008545909.tif 000005
2008545909.tif 000006
2008545909.tif 000007